목재 펄프 850 g 을 취하 여 로터리 믹서 에 넣 었 다 . 상기 목재 펄프 를 일정 하 게 혼합 하 면서 바인더 용액 을 분무 했 다 . 바인더 는 산 에 의해 분해 된 ( acid degraded ) Amioca 전분 WF 60 , 전분 의 중량 을 기준 으로 활성 Polycup 6130 ( Hercules 사 로부터 입수 가능 한 가교제 ) 10 중량 % 및 활성 실리콘 ( Dow Corning 75 SF 실리콘 에 멀 젼 ) 5 중량 % 의 혼합물 이 다 . 바인더 와 혼합 된 목재 펄프 를 스크린 을 통해 35 × 25 × 10 ㎤ 크기 의 몰드 에 공급 하 고 , 목재 펄프 를 몰드 내 에 균일 하 게 분배 한다 . 이어서 , 예비 형성 된 중 밀도 섬유 보드 상 에 150 lb 의 분동 을 5 분 간 올려 놓 는다 . 이어서 , 중 밀도 섬유 보드 를 가압 챔버 의 가열 판 들 사이 에 설치 함 으로써 경화 시킨다 . 이 챔버 내 의 압력 은 2 , 300 ∼ 2 , 800 lbs / in 2 으로 설정 되 고 , 온도 는 160 ℃ 로 유지 된다 . 본 발명 의 바인더 를 사용 하 여 경화 된 중 밀도 섬유 보 드 는 허용 가능 한 물 성 을 가지 는 것 으로 밝혀졌 다 .